РАДИАЛЬНОЕ НАПРЕССОВЫВАНИЕ САЖИ ДЛЯ ПОКРЫТИЯ ОПТИЧЕСКОГО ВОЛОКНА ОБОЛОЧКОЙ

1. Способ изготовления заготовки оптического волокна для изготовления оптического волокна, содержащий этапы, на которых:
помещают частично изготовленную заготовку во внутреннюю полость устройства, причем частично изготовленная заготовка содержит материал внутренней сердцевины, который окружен пористым сажевым участком, причем упомянутый пористый сажевый участок содержит сажу оболочки, которая будет составлять по меньшей мере 10 процентов толщины стеклянной оболочки в готовом оптическом волокне;
осаждают дисперсный стеклянный материал во внутренней полости между частично изготовленной заготовкой и внутренней стенкой; и
прилагают направленное радиально внутрь давление к дисперсному стеклянному материалу для напрессовывания дисперсного стеклянного материала на пористый слой сажи на упомянутой частично изготовленной заготовке.
2. Способ по п.1, в котором пористый сажевый участок имеет толщину, которая будет составлять менее 70 процентов толщины стекла в конечной заготовке оптического волокна.
3. Способ по п.1, в котором пористый сажевый участок имеет толщину, которая будет составлять менее 30 процентов толщины стекла в конечной заготовке оптического волокна.
4. Способ по п.1, в котором устройство содержит наружную стенку и внутреннюю стенку, причем наружная стенка окружает внутреннюю стенку, и внутренняя стенка окружает внутреннюю полость.
5. Способ по п.1, в котором пористый сажевый участок на упомянутой частично изготовленной заготовке содержит сажу, осажденную посредством химического осаждения из паровой фазы.
6. Способ по п.1, в котором дисперсный стеклянный материал во внутренней полости между частично изготовленной заготовкой и внутренней стенкой дополняет остальной материал, который будет формировать наружную часть оптического волокна.
7. Способ по п.1, в котором упомянутое приложение направленного радиально внутрь давления содержит приложение давления от 25 манометрических фунтов на кв. дюйм до около 500 манометрических фунтов на кв. дюйм.
8. Способ по п.1, в котором этап, на котором прилагают направленное радиально внутрь давление, содержит подачу текучей среды под давлением между наружной стенкой и внутренней стенкой.
9. Способ по п.1, в котором пористый сажевый участок составляет от 15% до 75% общей толщины частично изготовленной заготовки.
10. Способ по п.1, в котором пористый сажевый участок составляет от 30% до 100% общей толщины частично изготовленной заготовки.
11. Способ по п.1, в котором пористый сажевый участок составляет от 80 до 100% общей толщины частично изготовленной заготовки.
12. Способ по п.1, в котором перед этапом, на котором направленное радиально внутрь давление прилагают к дисперсному стеклянному материалу, дисперсный стеклянный материал имеет среднюю объемную плотность от 0,1 до 0,5 грамма на кубический сантиметр.
13. Способ по п.1, в котором дисперсный стеклянный материал представляет собой дисперсную сажу из CVD-процесса
3
14. Способ по п.1, в котором плотность по меньшей мере наружной части пористого сажевого участка представляет собой плотность ниже 0,6 г/см.